МАТЕРИАЛ ДЛЯ ПОКРЫТИЯ С КАТАЛИТИЧЕСКОЙ АКТИВНОСТЬЮ И ПРИМЕНЕНИЕ МАТЕРИАЛА ПОКРЫТИЯ

1. Материал для покрытия с каталитической активностью для уменьшения температуры горения сажи и органических веществ, отличающийся тем, что материал для покрытия содержит:
по меньшей мере, 20 и менее 50 вес.% соединений подгруппы металлов или элементов 3-й и 4-й главной группы,
от 10 до 80 вес.% соединений щелочных или щелочноземельных элементов,
причем молярная доля соединений щелочных или щелочноземельных элементов выше молярной доли соединений подгруппы металлов или элементов 3-й или 4-й главной группы.
2. Материал для покрытия по п.1, отличающийся тем, что соединения щелочных или щелочноземельных элементов выбирают из группы, состоящей из соединений натрия, калия, цезия и рубидия.
3. Материал для покрытия по п.1, отличающийся тем, что соединения подгруппы металлов или элементов 3-й или 4-й главной группы выбирают из группы, состоящей из соединений циркония, алюминия, церия, кремния, титана, железа, германия и галлия.
4. Материал для покрытия по п.1, отличающийся тем, что материал для покрытия разбавлен, в частности водой, до содержания твердых веществ между 0,05 и 60 вес.%, предпочтительно между 2 и 20 вес.%.
5. Материал для покрытия по одному из пп.1-4, отличающийся тем, что материал для покрытия может быть нанесен в разбавленном и неразбавленном состоянии.
6. Применение материала для покрытия по одному из пп.1-5, отличающееся тем, что материал для покрытия наносят на подложку и подвергают сушке.
7. Применение по п.6, отличающееся тем, что подложка является стеклом, металлом, полуметаллоидом, оксидом металла, искусственным камнем, природным камнем, бетоном, штукатуркой, керамикой, эмалью, стеклокерамикой, полимерным материалом или лакированной поверхностью.
8. Применение по п.6, отличающееся тем, что материал для покрытия наносят на подложку жидкостным химическим способом, в частности распылением, обливом, методом струйного облива, окунанием, развертыванием, центрифугированием, накатыванием или с помощью печати.
9. Применение по п.6, отличающееся тем, что материал для покрытия наносят с толщиной слоя от 10 нм до 100 мкм, в частности от 0,5 до 20 мкм.
10. Применение по п.6, отличающееся тем, что сушку осуществляют в диапазоне температур от комнатной температуры до 1000°C, в частности между 100°C и 600°C, в течение от 1 с до нескольких часов.
11. Применение по п.6, отличающееся тем, что сушку осуществляют в печи с циркуляцией воздуха или при инфракрасном излучении.
12. Применение по п.6, отличающееся тем, что сушку осуществляют в два этапа, более низкую температуру используют для предварительного отверждения и более высокую температуру используют на второй стадии сушки.
13. Применение материала для покрытия по пп.1-5 для изготовления покрытий
в двигателях внутреннего сгорания для внутреннего пространства двигателя, поршней, выхлопных систем и фильтров, в частности дизельных пылевых фильтров,
на оконных стеклах, деталях машин, трубах и деталях электростанций,
внутренних пространств каминов и камер сгорания, в частности для стеклянных и стальных вставок, а также каминных камней и плоских фильтров,
в качестве вспомогательного средства при удалении шлака на электростанциях,
в качестве антипригарного средства на смотровых стеклах хлебопекарных печей, грилей, предметов домашнего обихода, варочных плит, в частности керамических варочных поверхностей,
на подложках для удаления летучих органических соединений из воздуха в помещении, в частности после концентрирования на покрытии, или
для катализа химических окислительных процессов для промышленного применения.